(57)【要約】      （修正有）【課題】高真空、酸化物キャッピング層又は酸化工程を伴わない、周囲条件で基体をドーピングする方法を提供する。【解決手段】ポリマー、ドーパント前駆体及び溶媒を含む組成物のコーティングを基体上に配置し、ポリマーは溶液中にある間は相分離し、かつ、ドーパント前駆体を埋め込むことができ、前記基体を７５０〜１３００℃の温度で０．１秒〜２４時間にわたってアニールしてドーパントを前記基体中に拡散させることを含む。また、半導体基体において、直径３〜３０ナノメートルの埋め込まれたドーパントドメインを含み、ドメインが第１３族又は第１５族の原子を含み、埋め込まれた球状のドメインが基体の表面から３０ナノメートル以内に位置する。【選択図】図１
2015213168.tif 000002
【特許請求の範囲】
【請求項１】
コポリマー、ドーパント前駆体および溶媒を含む組成物のコーティングを基体上に配置し、前記コポリマーは溶液中または前記基体の表面上にある間は相分離しかつ前記ドーパント前駆体を埋め込むことができ、並びに
前記基体を５５０〜１３００℃の温度で０．１秒〜２４時間にわたってアニールして前記ドーパントを前記基体中に拡散させる
ことを含む、基体をドーピングする方法。
【請求項２】
前記ドーパントがホウ素、リン、ヒ素、アンチモン、アルミニウム、インジウムおよびガリウムから選択される、請求項１に記載の方法。
【請求項３】
前記基体が半導体基体である請求項１に記載の方法。
【請求項４】
前記基体がシリコン、ゲルマニウム、ガリウムヒ素、インジウムヒ素、インジウムリン、およびインジウムガリウムヒ素の１種以上を含む、請求項３に記載の方法。
【請求項５】
シングルアニール工程（ｓｉｎｇｌｅ  ａｎｎｅａｌｉｎｇ  ｓｔｅｐ）が行われる請求項１に記載の方法。
【請求項６】
前記ドーパントが前記基体中に１０ｎｍ以下の深さまで拡散させられる請求項１に記載の方法。
【請求項７】
前記コポリマーがブロックコポリマーであって、前記ブロックコポリマーが、前記ドーパント前駆体との水素結合またはイオン結合を受ける少なくとも１つのブロックを含む、請求項１に記載の方法。
【請求項８】
前記ブロックコポリマーがポリスチレン−ｂ−ポリ（４−ビニルピリジン）である請求項１に記載の方法。
【請求項９】
前記ドーパント前駆体が４−ヒドロキシフェニルボロン酸ピナコールエステル、フルオロアンチモン酸六水和物、または前述のドーパント前駆体の少なくとも一種を含む組み合わせである、請求項１に記載の方法。
【請求項１０】
直径３〜３０ナノメートルの埋め込まれたドーパントドメインを含む半導体基体であって、前記ドメインが第１３族または第１５族の原子を含み、前記埋め込まれた球状のドメインが前記基体の表面から３０ナノメートル以内に位置する、半導体基体。
【請求項１１】
シリコンを含む請求項１０に記載の半導体基体。
【請求項１２】
前記埋め込まれたドーパントドメインが前記基体において周期性を示す、請求項１０に記載の半導体基体。
【請求項１３】
第１３族または第１５族の原子の前記ドメインが前記基体にさらに拡散されて、前記球状のドメインを乱すかまたは弱めて、より連続した濃度のドーパント原子群を形成している、請求項１０に記載の半導体基体。
【発明の詳細な説明】
【技術分野】
【０００１】
この米国非仮出願は、２０１４年４月３０日に出願された米国仮出願番号６１／９８６３９５の利益を主張し、その米国仮出願の全内容は参照によって本明細書に組み込まれる。
本開示は、基体上に配置されるドーパント含有ポリマー膜を用いた基体のドーピングに関する。
【背景技術】
【０００２】
電子デバイスをナノメートル体制（１００ナノメートル（ｎｍ）未満のサイズ）にスケールダウンする試みの１つは、サブ−１０ナノメートルサイズ範囲に制御された半導体材料のドーピングを達成することである。例えば、トランジスタゲート長がまずサブ−１０ｎｍサイズ範囲に近づき、このナノメートル長さスケール上の非常に導電性の極浅接合が使用されて、トランジスタサイズをスケールダウンして、より速いトランジスタ速度およびより高い記憶密度を達成する。さらに、様々な提案された小型化されたエレクトロニクス用途は、ドーピングを使用するナノワイヤビルディングブロックまたは他の非平坦導電性ナノ構造体を組み込む。
【０００３】
現在の方法は１０ｎｍ未満の深さにドーピングするのに適していない。イオン注入はシリコン基体と高エネルギードーパントイオンとの衝突を伴い、このドーパントイオンが基体格子におけるシリコン原子と置き換わる。しかし、このプロセスは格子中の点欠陥および空孔も生じさせ、これがドーパントと相互作用して接合プロファイルを拡大し、それによりサブ−１０ｎｍのドーピングプロファイルの形成を制限する。さらに、このエネルギーイオンは有意な結晶ダメージを生じさせつつ、格子中に留まることなくナノ構造を貫通するかなりの可能性を有するので、イオン注入は非平坦でナノ構造化された材料には適合しない。一方、ドーピングが１０ｎｍ未満の深さで行われる場合には、従来の固体ソース拡散手順は制御および均一性に欠けている。
【０００４】
モノレイヤードーピング手順は現在の技術の困難性を克服し、かつ高品質でサブ−５ｎｍのドーピングプロファイルを高い面積均一性で達成する。この手順の際に、ドーパント含有低分子の非常に均一な共有結合したモノレイヤーがシリコン表面上に形成される。その後の熱アニーリング工程において、ドーパント原子はシリコン格子中に拡散される。このアプローチは結果的に、ｐ−およびｎ−型ドーピングの両方について低いシート抵抗を伴った浅い接合（例えば、表面から５〜１０ナノメートル）の実証をもたらし、そしてこのアプローチは非平坦で制限された寸法のナノ構造化基体と適合性である。しかし、このモノレイヤードーピング戦略は面倒な一対の工程を使用する。一つ目は、酸化的汚染を妨げるために、ドーパント含有低分子の堆積が酸素非含有雰囲気で（すなわち、不活性雰囲気でまたは減圧酸素非含有状態で）行われる。さらに、ドーパント原子のシリコン基体への有効な拡散を達成するために、アニーリング工程の前に、酸化ケイ素キャッピング層が表面官能化シリコン基体の上で蒸発させられる。このキャッピング層の蒸発は約〜１０−６Ｔｏｒｒの高真空を必要とする。
【０００５】
特開２００５−１２３４３１号は、極性有機溶媒若しくは水またはこれらの混合物中に溶解した酸性有機リン酸エステルポリマー（５００以下の重合度）の膜を基体上にコーティングし、その後リンの拡散温度より低い第一の温度で一定期間加熱し、次いでこの第一の温度より高いがリンの拡散温度より低い第二の温度で酸化性雰囲気中で一定期間加熱し、その後リンを基体に拡散させるために第二の温度より高い第三の温度で非酸化性雰囲気中で一定期間、例えば、１０時間にわたって加熱することにより、ｎ型拡散領域を形成することを開示する。これは、複雑なアプローチであり、３つの異なる加熱サイクルおよびサイクル間での雰囲気の切り替えを必要とする。また、このような極性溶媒の使用は多くの場合、半導体製造において使用される標準のプロセスと非適合性であり、おそらくは劣った膜コーティングを導く。このような膜が不完全に基体上にコーティングされるならば、この基体はおそらくはリンの不均一なドーピングを有するであろう。
【先行技術文献】
【特許文献】
【０００６】
【特許文献１】特開２００５−１２３４３１号公報
【発明の概要】
【発明が解決しようとする課題】
【０００７】
よって、高真空、酸化物キャッピング層、または酸化工程を伴わない、周囲条件で基体をドーピングする方法を開発することが望ましい。
【課題を解決するための手段】
【０００８】
本明細書において開示されるのは、コポリマー、ドーパント前駆体および溶媒を含む組成物のコーティングを基体上に配置し、前記コポリマーは溶液中にある間は相分離しかつ前記ドーパント前駆体を埋め込むことができ、並びに前記基体を７５０〜１３００℃の温度で１秒〜２４時間にわたってアニールしてドーパントを前記基体中に拡散させることを含む、基体をドーピングする方法である。
【０００９】
また、本明細書において開示されるのは、直径３〜３０ナノメートルの埋め込まれたドーパントドメインを含む半導体基体であって、前記ドメインが第１３族または第１５族の原子を含み、前記埋め込まれた球状のドメインが前記基体の表面から３０ナノメートル以内に位置する半導体基体である。
【図面の簡単な説明】
【００１０】
【図１】図１は、ａ）封入されたドーパント前駆体を伴った溶液中のＰＳ−ｂ−Ｐ４ＶＰ集合体、ｂ）Ｓｉ基体上の、封入されたドーパントを伴う集合体の薄膜、およびｃ）ラピッドサーマルアニーリング（ｒａｐｉｄ  ｔｈｅｒｍａｌ  ａｎｎｅａｌｉｎｇ：ＲＴＡ）の後のナノ限定（ｎａｎｏｃｏｎｆｉｎｅｄ）ドープ領域を描く。
【図２Ａ】図２Ａは、ブロックコポリマーの構造を示す。
【図２Ｂ】図２Ｂは、ドーパントの構造を示す。
【図２Ｃ】図２Ｃは、ドーパントの構造を示す。
【図３Ａ】図３Ａは、ポリマー鎖がＣＤＣｌ３に溶解している場合の、δ＝８．５ｐｐｍの化学シフトで起こるＰ４ＶＰプロトンからの共鳴を示す。クロロホルムはＰＳおよびＰ４ＶＰブロック両方の良溶媒であるので、このポリマー鎖は非集合状態であることは明らかであり、ポリマー鎖がｄ８−トルエン中に溶解している場合にはδ＝８．５ｐｐｍでの上記共鳴は消失していることも示す。トルエンはＰＳブロックに対する良溶媒であるが、Ｐ４ＶＰブロックに対する貧溶媒であるので、このポリマー鎖は集合した状態であり、ここで、このＰ４ＶＰブロックこれら集合体の内部（コア）を形成し、一方このＰＳブロックは外側（シェル）を形成する。
【図３Ｂ】図３Ｂは、ｄ８−トルエン（赤色）およびＣＤＣｌ３（黒色）中での４−ヒドロキシフェニルボロン酸ピナコールエステル低分子の１Ｈ  ＮＭＲスペクトルを示す。
【図４Ａ】図４Ａは、ＣＤＣｌ３中でのポリマー＋ＳＭ混合物の１Ｈ  ＮＭＲスペクトルを示す。
【図４Ｂ】図４Ｂは、ｄ８−トルエン中でのポリマー＋ＳＭ混合物の１Ｈ  ＮＭＲスペクトルを示す。
【図５】図５は、ポリマー−ＳＭＢ系のＦＴ−ＩＲスペクトルの一部分を示す。
【図６Ａ】図６Ａは、ポリマー（Ｐ４ＶＰ）対ＳＭＢモル比、１：０．１（正方形）、１：０．２５（ダイヤモンド形）、および１：０．５（円形）の関数としての、９００℃で１秒間（緑色）、１０秒間（青色）および６０秒間（赤色）でのスパイク−ＲＴＡ後の基体上のＳＩＭＳ濃度プロファイル；ａ）低分子量（ＰＳ２７ｋ−ｂ−Ｐ４ＶＰ７ｋ）ポリマーについてのホウ素濃度プロファイルを示し；灰色データ点は、９００℃で３０秒間のスパイクＲＴＡの後での、ブランクＳｉ基体から得られたホウ素濃度プロファイルに対応する。
【図６Ｂ】図６Ｂは、ポリマー（Ｐ４ＶＰ）対ＳＭＢモル比、１：０．１（正方形）、１：０．２５（ダイヤモンド形）、および１：０．５（円形）の関数としての、９００℃で１秒間（緑色）、１０秒間（青色）および６０秒間（赤色）でのスパイク−ＲＴＡ後の基体上のＳＩＭＳ濃度プロファイル；ｂ）中分子量（ＰＳ５８ｋ−ｂ−Ｐ４ＶＰ１８ｋ）ポリマーについてのホウ素濃度プロファイルを示し；灰色データ点は、９００℃で３０秒間のスパイクＲＴＡの後での、ブランクＳｉ基体から得られたホウ素濃度プロファイルに対応する。
【図６Ｃ】図６Ｃは、ポリマー（Ｐ４ＶＰ）対ＳＭＢモル比、１：０．１（正方形）、１：０．２５（ダイヤモンド形）、および１：０．５（円形）の関数としての、９００℃で１秒間（緑色）、１０秒間（青色）および６０秒間（赤色）でのスパイク−ＲＴＡ後の基体上のＳＩＭＳ濃度プロファイル；ｃ）高分子量（ＰＳ１０９ｋ−ｂ−Ｐ４ＶＰ２７ｋ）ポリマーについてのホウ素濃度プロファイルを示し；灰色データ点は、９００℃で３０秒間のスパイクＲＴＡの後での、ブランクＳｉ基体から得られたホウ素濃度プロファイルに対応する。
【図７】図７は、四点プローブ測定を用いて測定された表面抵抗のグラフ描画である。
【図８Ａ】図８Ａは、ＲＴＡドーピング前の組織化したＰＳ−ｂ−Ｐ４ＶＰポリマー薄膜のタッピングモードＡＦＭ像を示し、球状集合体が明らかに視認可能であり、具体的な分子量ａ）ＰＳ２７ｋ−ｂ−Ｐ４ＶＰ７ｋに対応する。
【図８Ｂ】図８Ｂは、ＲＴＡドーピング前の組織化したＰＳ−ｂ−Ｐ４ＶＰポリマー薄膜のタッピングモードＡＦＭ像を示し、球状集合体が明らかに視認可能であり、具体的な分子量ｂ）ＰＳ５８ｋ−ｂ−Ｐ４ＶＰ１８ｋに対応する。
【図８Ｃ】図８Ｃは、ＲＴＡドーピング前の組織化したＰＳ−ｂ−Ｐ４ＶＰポリマー薄膜のタッピングモードＡＦＭ像を示し、球状集合体が明らかに視認可能であり、具体的な分子量ｃ）ＰＳ１０９ｋ−ｂ−Ｐ４ＶＰ２７ｋに対応する。
【図９Ａ】図９Ａは、ａ）Ｓｉ基体の３Ｄ表面形状を示す。
【図９Ｂ】図９Ｂは、ｂ）スパイクＲＴＡの前のＰＳ５８ｋ−ｂ−Ｐ４ＶＰ１８ｋ：ＳＭＢ（１：０．５）膜の３Ｄ表面形状を示す。
【図９Ｃ】図９Ｃは、ｃ）０．１秒にわたる９００℃でのスパイクＲＴＡ後のＰＳ５８ｋ−ｂ−Ｐ４ＶＰ１８ｋ：ＳＭＢ（１：０．５）膜の３Ｄ表面形状を示す。
【図９Ｄ】図９Ｄは、ｄ）１秒にわたる９００℃でのスパイクＲＴＡ後のＰＳ５８ｋ−ｂ−Ｐ４ＶＰ１８ｋ：ＳＭＢ（１：０．５）膜の３Ｄ表面形状を示す。
【図９Ｅ】図９Ｅは、ｅ）１０秒にわたる９００℃でのスパイクＲＴＡ後のＰＳ５８ｋ−ｂ−Ｐ４ＶＰ１８ｋ：ＳＭＢ（１：０．５）膜の３Ｄ表面形状を示す。
【図９Ｆ】図９Ｆは、ｆ）６０秒にわたる９００℃でのスパイクＲＴＡ後のＰＳ５８ｋ−ｂ−Ｐ４ＶＰ１８ｋ：ＳＭＢ（１：０．５）膜の３Ｄ表面形状を示す。
【図１０Ａ】図１０Ａは、９００℃（緑色）、９５０℃（青色）および１０００℃（赤色）で１秒間にわたるスパイク−ＲＴＡ後での基体におけるＳＩＭＳアンチモン（Ｓｂ）計数を示す。
【図１０Ｂ】図１０Ｂは、９００℃（緑色）、９５０℃（青色）および１０００℃（赤色）で１秒間にわたるスパイク−ＲＴＡ後での基体におけるＳＩＭＳアンチモン（Ｓｂ）計数を示す。
【図１１Ａ】図１１Ａは、ＲＴＡ前のポリマー膜に埋め込まれたＳｂクラスターのＴＥＭ像を示す。
【図１１Ｂ】図１１Ｂは、９００℃でスパイク−ＲＴＡした後でのＳｉ上のＳｂクラスターのＴＥＭ像を示す。
【図１２Ａ】図１２ＡおよびＢは、スパイクラピッドサーマルアニーリング（ＲＴＡ）前のＰＳ５８ｋ−ｂ−Ｐ４ＶＰ１８ｋ：ＳＭＳｂ膜のタッピングモードＡＦＭ（１２Ａ）およびＴＥＭ（１２Ｂ）像を比較する顕微鏡写真を示し、疑似六角形（ｑｕａｓｉ  ｈｅｘａｇｏｎａｌ）形状が同じ寸法の離散したＳｂリッチな球状ドメインを有する両方の像に現れている。
【図１２Ｂ】図１２ＡおよびＢは、スパイクラピッドサーマルアニーリング（ＲＴＡ）前のＰＳ５８ｋ−ｂ−Ｐ４ＶＰ１８ｋ：ＳＭＳｂ膜のタッピングモードＡＦＭ（１２Ａ）およびＴＥＭ（１２Ｂ）像を比較する顕微鏡写真を示し、疑似六角形（ｑｕａｓｉ  ｈｅｘａｇｏｎａｌ）形状が同じ寸法の離散したＳｂリッチな球状ドメインを有する両方の像に現れている。
【発明を実施するための形態】
【００１１】
転換語「含む」は転換語「からなる」および「から本質的になる」を含む。用語「および／または」は本明細書においては、「および」と「または」の両方を意味するために使用される。例えば、「Ａおよび／またはＢ」はＡ、ＢまたはＡとＢを意味するものと解釈される。
【００１２】
本明細書において開示されるのは、基体をドーパント含有ポリマー膜でコーティングし、そして前記基体を高温でアニールすることによりドープされた半導体基体を達成する方法である。ポリマー膜はコポリマーを含み、このコポリマーはドーパントを含む。ドーパントはコポリマーに水素結合若しくはイオン結合されている。典型的な実施形態においては、本明細書において開示される方法はブロックコポリマー自己組織化（ｓｅｌｆ−ａｓｓｅｍｂｌｙ）を使用して、ドーパント前駆体（例えば、Ｂ、Ｐ、Ａｓ、Ｓｂなど）をポリマー膜内でナノスケールドメインに限定する。
【００１３】
本方法はまず溶液中で、相分離し自己組織化したブロックコポリマーの内側にドーパント前駆体を封入することを含む。この溶液はドーパント前駆体、コポリマーおよび溶媒を含む。ある実施形態においては、相分離し自己組織化したブロックコポリマーは、溶液中にある場合には、球状ドメインの形態である。これらポリマー溶液の薄膜を基体上に堆積させる際に、周期的な最密充填（ｃｌｏｓｅ−ｐａｃｋｅｄ）球状集合体が自己組織化して、濃縮されたドーパントのナノメートルサイズの領域を画定する。高濃度のこれら領域は規則的な間隔で位置する。このドーパント含有領域のサイズおよび基体上でのドーパントの間隔の双方はホストポリマーの分子デザインによって制御されうる。膜が乾燥した後で、ラピッドサーマルアニーリング（ＲＴＡ）によって、ポリマー膜から基体へのドーパント拡散が起こり、結果的に、全三次元中の数ナノメートルに限定された基体の局所的にドープされた領域を生じる。基体を加熱することはコポリマーから基体へのドーパントの拡散を促進する。
【００１４】
この方法はこのプロセス中に真空が望まれないという点で有利である。ポリマー膜はそれ自体キャッピング層として機能し、それにより他の商業的に入手可能な比較のプロセスにおいて使用されるキャッピング層を使用する必要性を除く。言い換えれば、本方法は、アニール工程の前にポリマー膜上に酸化物キャッピング層を形成する工程を含まない。低いアニール温度および短いアニール時間を使用することにより、基体の表面から深さ５ナノメートルの浅さおよび２０平方ナノメートルの面積内の空間的に限定されたドープされた接合が基体において得られうる。この方法は、例えば、トランジスタゲートおよびソース／ドレインのための高導電性極浅接合を形成するのに、並びにシリコンナノ構造、例えば、ナノワイヤをドープして、様々な小型化電子デバイスを製造するのに特に有利である。本明細書においては、ポリマー膜はポリマーコーティングまたはポリマー層とも称される。
【００１５】
基体は半導体基体である。適する半導体基体の例はシリコン、ゲルマニウム、インジウムガリウムヒ素、ガリウムヒ素、ガリウムリン、インジウムリン、窒化インジウム、ヒ化インジウム、非晶質シリコン、シリコンゲルマニウム、炭化ケイ素など、または前述の基体の少なくとも一種を含む組み合わせである。基体として使用するのに典型的な半導体はシリコンである。
【００１６】
基体は、この基体がドープされるドーパントを含むポリマー膜でコートされる。ドーパントは第１３族および第１５族の原子である。ドーパントにはホウ素、リン、ヒ素、アルミニウム、ビスマス、アンチモン、ガリウム、またはこれらの組み合わせが挙げられうる。ドーパントまたはドーパント前駆体はポリマーに水素結合されているかまたはイオン結合されており、以降ドーパント含有ポリマーと称されうる。
【００１７】
ドーパント前駆体はコポリマーとの、これら両方が溶液中にある場合に、水素結合またはイオン結合を受けうる。ある実施形態においては、ドーパント前駆体はコポリマーと共有結合されていない。言い換えれば、ドーパント前駆体は溶媒よりもコポリマーとの結合についての優先性を有している。ドーパント前駆体は低分子（例えば、モノマー、ダイマー、トリマー、クアドラマー、もしくはペンタマーなど）であってよく、またはポリマー形態（例えば、５繰り返し単位より多く有する）であってよい。ドーパント前駆体の例はホウ酸、ヘキシルボロン酸、フェニルボロン酸、ボラン、ビニルボラン、ビニルボロン酸、ボラジン、ビニルボラジン、シクロジボラザン、ボロンキノラート、ボロンジケトナート、ピラザボール、ボロンジピロメタン、カルボラン、ナトリウムテトラフェニルボラート、ＡｌＸ３もしくはＧａＸ３もしくはＡｓＸ３塩（式中、Ｘはハロゲンである）、硫酸アルミニウム、ジメチルアルミニウムｉ−プロポキシド、リン酸、ピロリン酸、テトラポリリン酸、テトラメタリン酸、リン酸ジフェニル、リン酸ジメチル、（２−ヒドロキシフェニル）ジフェニルホスフィン、（４−ヒドロキシフェニル）ジフェニルホスフィン、４−（ジフェニルホスフィノ）安息香酸、４−ヒドロキシフェニルボロン酸ピナコールエステル、フルオロアンチモン酸六水和物、３−（ジフェニルホスフィノ）プロピオン酸、トリス（４−ヒドロキシフェニル）ホスフィン、［ヒドロキシ（３−ヒドロキシフェニル）メチル］トリス（ヒドロキシメチル）−ホスホニウムクロリド、メチル（ｐ−ヒドロキシフェニル）−ジフェニルホスホニウムヨージド、４，４，５，５−テトラメチル−１，３，２−ジオキサホスホラン２−オキシド、５，５−ジメチル−１，３，２−ジオキサホスホリナン−２−オン、亜リン酸ジエチル、フェニルアルソン酸、ジメチルアルシン酸など、または前述の低分子の少なくとも一種を含む組み合わせである。典型的な低分子ドーパント前駆体は４−ヒドロキシフェニルボロン酸ピナコールエステル、フルオロアンチモン酸六水和物、またはこれらの組み合わせである。
【００１８】
ドーパント前駆体はポリマーの形態であってもよい。ポリマー系ドーパント前駆体の例は、ポリ［２−（ビニル）ペンタボラート］、ポリビニルボラジン、ポリボラジレン、ポリ（シクロジボラザン）、シクロジボラザン含有ポリマー、ボロンキノラートポリマー、ピラザボール含有ポリマー、カルボラン含有ポリマー、ポリ（ビニルボロン酸）など、または前述のポリマーの少なくとも一種を含む組み合わせである。これらポリマーは所望の場合には、置換されていてよい。
【００１９】
リン含有ポリマー系ドーパントには、ホスファゼンポリマー、ホスファートポリマー、リン酸ポリマー、ホスホン酸ポリマー（例えば、ポリ（ビニリデン−１，１−ジ−ホスホン酸））など、または前述のリン含有ポリマー系ドーパントの少なくとも一種を含む組み合わせが挙げられる。
【００２０】
ホスファゼンポリマー系ドーパントは−Ｐ＝Ｎ−結合を分子中に有する。ホスファゼンポリマーは以下の式（１）で表されるような環式ポリマー、または以下の式（２）で表されるような線状ポリマー、並びに以下の式（１）および（２）で表されるものから選択されるフェノキシホスファゼンの少なくとも一種と、以下の式（１）で表される架橋性基とを架橋させることにより得られる架橋したフェノキシホスファゼン化合物でありうる：
【００２１】
【化１】
2015213168.tif 000003
【００２２】
式（１）中、ｍは３〜２５の整数を表し、Ｒ１およびＲ２は同じかまたは異なっており、かつ独立して水素、ヒドロキシル、Ｃ７−３０アリール基、Ｃ１−１２アルコキシまたはＣ１−１２アルキルである。
【００２３】
以下の式（２）で表される鎖状フェノキシホスファゼン：
【００２４】
【化２】
2015213168.tif 000004
【００２５】
式（２）中、Ｘ１は−Ｎ＝Ｐ（ＯＰｈ）３基または−Ｎ＝Ｐ（Ｏ）ＯＰｈ基を表し、Ｙ１は−Ｐ（ＯＰｈ）４基または−Ｐ（Ｏ）（ＯＰｈ）２基を表し、ｎは３〜１００００の整数を表し、Ｐｈはフェニル基を表し、Ｒ１およびＲ２は同じかまたは異なっており、かつ独立して水素、ハロゲン、Ｃ１−１２アルコキシまたはＣ１−１２アリールである。
【００２６】
フェノキシホスファゼンは以下の式（３）で表される架橋性基も有しうる：
【００２７】
【化３】
2015213168.tif 000005
【００２８】
式（３）中、Ａは−Ｃ（ＣＨ３）２−、−ＳＯ２−、−Ｓ−、または−Ｏ−を表し、並びにｑは０または１である。
【００２９】
ある実施形態においては、リン酸ポリマーは式（４）の構造を有する
【００３０】
【化４】
2015213168.tif 000006
【００３１】
式中、ｅは１〜５００の整数である。
【００３２】
ドーパント含有ポリマー（ポリマー系ドーパント前駆体）が窒素およびシリコンを含まないことが望ましい。ドーパント含有ポリマーがホモポリマーである場合には、それが重合単位として、ヒドロキシル、アミン、アミド、チオールおよびカルボン酸基を含まないモノマーを含むことが好ましい。ドーパント含有ポリマーがコポリマーである場合には、それが重合単位として、ヒドロキシル、アミン、アミド、チオール、カルボン酸およびこれらの組み合わせから選択される置換基を含む何らかのモノマーを５０重量％未満含むことが好ましい。有機ヒ素ポリマーが使用されてもよい。
【００３３】
ホスホン酸ポリマーの例はポリ（ビニリデン−１，１−ジ−ホスホン酸）またはポリ（ビニルホスホン酸ジエチル）である。典型的なリン含有ポリマーはポリ（ビニルホスホン酸ジエチル）である。
【００３４】
ドーパント前駆体は、溶液の全重量を基準にして０．００１〜１５、好ましくは０．００３〜５、およびより好ましくは０．００４〜１重量パーセント（重量％）の量で溶液中に存在する。好ましい実施形態においては、ドーパント前駆体は、溶液の全重量を基準にして、０．００５〜０．２重量パーセントの量で溶液中に存在する。
【００３５】
ドーパント前駆体との水素結合またはイオン結合に使用されるポリマーは、ドーパント前駆体と共に溶媒中に存在する場合に、自己組織化できるコポリマーである。このコポリマーは熱可塑性コポリマー、熱可塑性コポリマーのブレンド、熱硬化性コポリマー、または熱可塑性コポリマーと熱硬化性コポリマーとのブレンドであってもよい。このコポリマーは交互、ブロック、ランダムまたはグラフトコポリマーであってよい。このコポリマーは樹状（ｄｅｎｄｒｉｔｉｃ）、星状、分岐もしくは環式などの構造を有していてもよい。典型的な実施形態においては、コポリマーはドーパント前駆体と共に溶媒中に存在する場合に自己組織化を受けうるブロックコポリマーである。
【００３６】
溶液中でのコポリマーの自己組織化能力は、結果的に膜中でまたは溶液中で様々な異なる配置の形成をもたらしうる。このような配置の例には、球状ドメイン、棒状（ｃｙｌｉｎｄｒｉｃａｌ）ブロック、ラメラブロックなどが挙げられる。これら配置の１つづつは、それらが自己組織化の繰り返し構造間に周期性を有するという点で特徴付けられる。この周期性は基体上の周期的部位にドーパントの堆積を可能にする。それはこれら周期的部位におけるドーパントの均一な堆積も可能にし、結果としてこれらの部位における均一な濃度のドーパントを生じさせうる。典型的な実施形態においては、コポリマーは膜としてキャストされた場合に、球状ドメインを形成しうる。
【００３７】
ある実施形態においては、コポリマーはラピッドサーマルアニーリングにかけられる前で、かつ基体上に配置された後で、または代替的には、基体上に堆積されながらラピッドサーマルアニーリングしている際に、架橋されうる。
【００３８】
コポリマーは溶液中でドーパント前駆体と水素結合またはイオン結合する。自己組織化を促進するために使用されるコポリマーは、ポリアセタール、ポリオレフィン、ポリアクリル酸、ポリメタクリル酸、ポリアクリラート、ポリメタクリラート、ポリスチレン、ポリアリールスルホン、ポリエーテルスルホン、ポリフェニレンスルフィド、ポリ塩化ビニル、ポリスルホン、ポリテトラフルオロエチレン、ポリエーテルケトン、ポリエーテルエーテルケトン、ポリエーテルケトンケトン、ポリフタリド、ポリアンハイドライド、ポリビニルエーテル、ポリビニルチオエーテル、ポリビニルアルコール、ポリビニルケトン、ポリビニルハライド、ポリビニルエステル、ポリスルホナート、ポリスルフィド、ポリチオエステル、ポリスルホン、ポリエステル、ポリエチレンテレフタラート、ポリブチレンテレフタラート、ポリエステル、ポリテトラフルオロエチレン、フッ素化ポリマー、エポキシポリマー、ビニルポリマー、ベンゾシクロブテンポリマー、アクリルポリマー、アルキドポリマー、フェノール−ホルムアルデヒドポリマー、ノボラックポリマー、レゾールポリマー、ヒドロキシメチルフランポリマー、ジアリルフタラートポリマーなど、または前述のポリマーの少なくとも一種を含む組み合わせからなる群から選択される少なくとも２種類のポリマーを含むことができる。上述のように、ブロックコポリマーが好ましい。
【００３９】
ブロックコポリマーの例には、ポリスチレン−ブロック−ポリ（４−ビニルピリジン）、ポリスチレン−ブロック−ポリ（２−ビニルピリジン）、ポリスチレン−ブロック−ポリ（フェニルキノリン）、ポリスチレン−ブロック−ポリ（乳酸）、ポリスチレン−ブロック−ポリ（ヒドロキシスチレン）、ポリスチレン−ブロック−ポリ（エチレンオキシド）、ポリスチレン−ブロック−ポリ（メタクリル酸２−（ジメチルアミノ）エチル）、ポリスチレン−ブロック−ポリ（Ｎ，Ｎ−ジメチルアミノスチレン）、ポリ（メタクリル酸メチル）−ブロック−ポリ（Ｎ，Ｎ−ジメチルアミノスチレン）、ポリ（メタクリル酸メチル）−ブロック−ポリ（メタクリル酸２−（ジメチルアミノ）エチル）、ポリ（メタクリル酸メチル）−ブロック−ポリ（アクリル酸）、ポリ（メタクリル酸メチル）−ブロック−ポリ（アクリル酸アミノプロピル）、ポリジメチルシロキサン−ブロック−ポリ（メタクリル酸２−（ジメチルアミノ）エチル）、ポリジメチルシロキサン−ブロック−ポリ（Ｎ，Ｎ−ジメチルアミノスチレン）、ポリ（スチレン−ｂ−メタクリル酸メチル）、ポリ（スチレン−ｂ−アルケニル芳香族）、ポリ（イソプレン−ｂ−エチレンオキシド）、ポリ（エチレンオキシド−ｂ−カプロラクトン）、ポリ（ブタジエン−ｂ−エチレンオキシド）、ポリ（スチレン−ｂ−（メタ）アクリル酸ｔ−ブチル）、ポリ（メタクリル酸メチル−ｂ−メタクリル酸ｔ−ブチル）、ポリ（エチレンオキシド−ｂ−プロピレンオキシド）、ポリ（スチレン−ｂ−テトラヒドロフラン）、ポリ（スチレン−ｂ−イソプレン−ｂ−エチレンオキシド）、ポリ（スチレン−ｂ−メタクリル酸トリメチルシリルメチル）、ポリ（メタクリル酸メチル−ｂ−ジメチルシロキサン）、ポリ（メタクリル酸メチル−ｂ−メタクリル酸トリメチルシリルメチル）など、または前述のブロックコポリマーの少なくとも一種を含む組み合わせがある。
【００４０】
別の実施形態においては、コポリマーはカルボキシル化オレフィンコポリマーである。言い換えれば、コポリマーの１つのブロックがカルボキシル化されたオレフィンコポリマーである。カルボキシル化オレフィンコポリマーは、不飽和カルボン酸、またはその無水物、エステル、アミド、イミドもしくは金属塩（以降、「グラフト化合物」と称される）がグラフトされているエチレンもしくはプロピレンポリマーを含む。このグラフト化合物は好ましくは、脂肪族不飽和ジカルボン酸、またはその酸から生じる無水物、エステル、アミド、イミドもしくは金属塩である。このカルボン酸は好ましくは６個以下、より好ましくは５個以下の炭素原子を含む。
【００４１】
不飽和カルボン酸の例はマレイン酸、フマル酸、イタコン酸、アクリル酸、メタクリル酸、クロトン酸およびシトラコン酸である。不飽和カルボン酸の誘導体の例には無水マレイン酸、シトラコン酸無水物、イタコン酸無水物、アクリル酸メチル、メタクリル酸メチル、アクリル酸エチル、メタクリル酸エチル、アクリル酸ブチル、メタクリル酸ブチル、アクリル酸グリシジル、メタクリル酸グリシジル、マレイン酸モノエチル、マレイン酸ジエチル、フマル酸モノメチル、フマル酸ジメチル、イタコン酸モノメチル、イタコン酸ジエチル、アクリルアミド、メタクリルアミド、モノマレアミド、ジマレアミド、Ｎ，Ｎ−ジエチルマレアミド、Ｎ−モノブチルマレアミド、Ｎ，Ｎ−ジブチルマレアミド、モノフマルアミド、ジフマルアミド、Ｎ−モノエチルフマルアミド、Ｎ，Ｎ−ジエチルフマルアミド、Ｎ−モノブチルフマルアミド、Ｎ，Ｎ−ジブチルフマルアミド、マレイミド、Ｎ−ブチルマレイミド、Ｎ−フェニルマレイミド、アクリル酸ナトリウム、メタクリル酸ナトリウム、アクリル酸カリウム、およびメタクリル酸カリウムがある。メタクリル酸グリシジルは好ましいグラフト化合物である。１種以上、好ましくは１種のグラフト化合物がオレフィンポリマーにグラフトされる。
【００４２】
ある実施形態においては、コポリマーは、中和されていないかまたは金属塩で中和されている酸基を含むことができる。例としては、エチレン−アクリル酸コポリマー、エチレン−メタクリル酸コポリマー、プロピレン−アクリル酸コポリマー、プロピレン−メタクリル酸コポリマー、オレフィン無水マレイン酸がグラフトしたポリエチレン、ポリスチレン、スルホン酸などのコポリマー、または前述のコポリマーの少なくとも一種を含む組み合わせがある。ある実施形態においては、酸基は金属塩で中和されうる。基体における酸もしくは塩基物質は金属塩で中和されうる。金属塩による中和に使用されるカチオンはＬｉ＋、Ｎａ＋、Ｋ＋、Ｚｎ２＋、Ｃａ２＋、Ｃｏ２＋、Ｎｉ２＋、Ｃｕ２＋、Ｐｂ２＋およびＭｇ２＋である。アルカリ金属塩が好ましい。
【００４３】
各ブロックの重量平均分子量は３０００〜２５００００グラム／モル、好ましくは６０００〜１７５０００グラム／モル、およびより好ましくは８０００〜１３５０００グラム／モルの範囲である。コポリマーの重量平均分子量は６０００〜５０００００グラム／モル、好ましくは１２０００〜３５００００グラム／モル、およびより好ましくは１６０００〜１５００００グラム／モルの範囲である。
【００４４】
典型的なコポリマーはポリスチレン−ブロック−ポリ（４−ビニルピリジン）である。ポリスチレンブロックは３００００〜１５００００グラム／モル、好ましくは３３０００〜１３５０００グラム／モルの重量平均分子量を有し、一方、ポリ（４−ビニルピリジン）ブロックの重量平均分子量は２０００〜３５０００グラム／モル、および好ましくは６０００〜３００００グラム／モルの重量平均分子量を有する。
【００４５】
コポリマーは、溶液の全重量を基準にして０．０５〜３５重量パーセントの量で溶液中に存在する。好ましい実施形態においては、コポリマーは溶液の全重量を基準にして０．１〜０．５重量パーセントの量で溶液中に存在する。
【００４６】
半導体基体をドーピングする一方法においては、ドーパント前駆体およびコポリマーが溶媒に可溶化され、そして基体上に配置される。次いで、この基体は、場合によってはスピン乾燥、真空乾燥または熱ベークプロセスによって処理されて、キャスティング溶媒を実質的に蒸発させる。基体上にポリマーを配置した基体は、次いで、ラピッドサーマルアニーリング（加熱とも称される）にかけられて、溶媒を除去しおよび半導体基体のドーピングを促進する。
【００４７】
溶媒は極性もしくは非極性溶媒であり得る。溶媒の例としては、ペンタン、シクロペンテン、アルコール（例えば、メタノール、エタノール、ブタノールなど）、ヘキサン、シクロヘキサン、ベンゼン、トルエン、１，４−ジオキサン、クロロホルム、テトラヒドロフラン、ジエチルエーテル、キシレン、メシチレン、プロピレングリコールメチルエーテルアセタート、酢酸ｎ−ブチル、ベンゼン、トルエン、塩化メチレン、四塩化炭素、ヘキサン、ジエチルエーテルなど、または前述の少なくとも一種を含む組み合わせがある。所望の場合には、補助溶媒が使用されてもよい。典型的な溶媒はトルエンおよび／またはメタノールである。
【００４８】
溶媒は溶液中に、溶液の全重量を基準にして６５〜９９．９５、好ましくは７５〜９８、およびより具体的には８５〜９５重量パーセントの量で存在する。好ましい実施形態においては、溶媒は溶液中に、溶液の全重量を基準にして、９９．５〜９９．０重量パーセントの量で存在する。
【００４９】
コポリマーおよびドーパント前駆体は溶媒に添加されて溶液を形成する。ポリマーの溶媒和を促進にするために、この溶液は攪拌におよび高温にかけられうる。次いで、この溶液は基体表面上に配置される。基体表面は、その上に溶液を配置する前に、加熱することによって、または溶媒中で洗浄することによって、あらかじめ清浄化されうる。
【００５０】
この溶液はスピンコーティング、ドロップキャスティング、ドクターブレーディング、スプレイコーティング、ディップコーティング、スクリーン印刷、ブラシコーティングなどによって基体上に配置されうる。基体をコーティングするのに好ましい方法はスピンコーティングを使用する。溶媒は基体表面から蒸発して、基体上に配置されたコポリマーコーティングを残すことができる。このコポリマーコーティングはドーパントを含む。
【００５１】
図１は、基体上にドーパントを配置する典型的な方法の概略描写である。この方法においては、ブロックコポリマーおよびドーパント前駆体が溶媒中で位置づけられる。ブロックコポリマーはドーパント前駆体と複合体を形成するかまたはドーパント前駆体を封入することができ、かつ相分離して図１（ａ）に示されるような溶媒中の球状ドメインを形成する。図１（ｂ）は基体上に配置された後の溶液を示す。図１（ｂ）に認められうるように、ドーパント前駆体がその中に埋め込まれた球状ドメインは、基体の表面上に周期的に間隔の開いた構造を形成するのを促進しうる。膜中での球状の相分離したドメインの形成を促進するために、アニールプロセスが使用されうる。アニールプロセスには、熱アニーリング、溶媒蒸発アニーリング、マイクロ波アニーリング、および勾配熱アニーリングが挙げられる。ポリマーおよび基体を加熱すると、コポリマーは分解して基体内にドーパントの濃縮されたドメインを残す。図１（ｃ）に認められうるように、これらのドメインは周期的に間隔を開けている。
【００５２】
コポリマーコーティング（例えば、図１（ｂ）における球状ドメインの層）はそれ自体キャッピング層として機能して、既存のモノレイヤードーピング手順において一般的に使用されるシリカ層のような金属酸化物層の高真空蒸発の必要性をなくする。さらに、半導体基体は共有結合されるのではなくポリマー膜で覆われるので、非酸化性雰囲気条件についての必要性も除かれうる。
【００５３】
コポリマーコーティングの厚みは数ナノメートルから数百ナノメートル（ｎｍ）、好ましくは３〜２５０ｎｍ、およびより好ましくは５〜２００ｎｍ、およびさらにより好ましくは６〜１２０ｎｍの範囲であり得る。しかし、不均一なドーピングをもたらすであろうピンホールを回避するように注意がなされる限りは、より薄い膜が使用されうるであろうことが企図される。望まれる場合には、アニール後の半導体基体上の増大した有機残留物の存在を最小限にすることに注意が払われる場合には、より薄い膜が使用されてもよい。
【００５４】
基体上に配置されたコポリマーコーティングを備えた基体は、次いで、０．００１秒〜２４時間、好ましくは０．０１秒〜１２時間、およびより好ましくは０．１秒〜３分間の期間での、５００〜１５００℃、好ましくは７００〜１３００℃の温度でのアニール（ラピッドサーマルアニーリング：ＲＴＡ）にかけられる。アニールは、熱対流、熱伝導または放射加熱を用いることによって行われうる。アニールプロセスの際には対流加熱が好ましい。
【００５５】
アニールは真空中でまたは不活性雰囲気中で行われうる。適する不活性雰囲気には、窒素、アルゴン、ネオン、ヘリウム、窒素または二酸化炭素が挙げられる。好ましい実施形態においては、アニールはアルゴンを含む不活性雰囲気中で行われる。
【００５６】
基体内に生じるドーパント濃度プロファイルは、拡散のために基体およびポリマーコーティングがかけられるアニール温度および時間の関数である。他の影響因子はアニール温度での半導体基体におけるドーパント分子の溶解性、並びにアニール温度でのドーパント分子の拡散係数である。よって、アニール時間および温度は、所望のドーパントプロファイルを達成するために、必要に応じて変えられることができた。よって、適切に低いアニール温度および短いアニール時間を用いて、サブ−５ｎｍの浅さのドープされた接合が得られうる。
【００５７】
アニール中に、ポリマーコーティングから残留溶媒が蒸発し、ポリマーのみを残す。ドーパント含有ポリマーからのドーパントが０．０１〜１０００ｎｍ、好ましくは０．０５〜１００ｎｍ、好ましくは０．０９〜５０ｎｍ、およびより好ましくは０．１〜１０ｎｍの深さまで基体に拡散する。ポリマーは分解することもでき、そして分解生成物が基体から蒸発しうる。
【００５８】
ある実施形態においては、ドーパントドメインサイズおよびドーパントドメインの周期はコポリマーの分子量に依存する。ドメイン間隔の周期はコポリマーの分子量の増大に伴って大きくなる。このブロックの分子量が増大するにつれて、平均ドーパントドメインはサイズが大きくなりかつ平均周期も大きくなる。
【００５９】
ある実施形態においては、平均ドーパントドメインサイズは２〜１００ナノメートルである。平均ドーパントドメインサイズはドーパントドメインの平均半径である。別の実施形態においては、ドーパントドメインの平均周期は２〜２００ナノメートルである。
【００６０】
このドーピングの方法は、速いスイッチング速度および高い記録密度（ｐａｃｋｉｎｇ  ｄｅｎｓｉｔｙ）を有するトランジスタのような物品および電子デバイス中のソース、ドレインおよびチャンネルエクステンション（ｃｈａｎｎｅｌ  ｅｘｔｅｎｓｉｏｎ）領域のための接合の形成を容易にする。さらなる用途には、これに限定されないが、トランジスタゲート、ナノ構造、ダイオード、光検出器、フォトセルおよび集積回路が挙げられる。
【００６１】
本明細書において詳述されるドーピングの方法は以下の非限定的な実施例によって例示される。
【実施例】
【００６２】
実施例１
この実施例は、ドーパント前駆体と相互作用して球状ドメインを形成する水素結合能力を有するブロックコポリマーを使用した、ドープされた基体の製造を実証する。
【００６３】
この実施例においては、ポリスチレン−ｂ−ポリ４−ビニルピリジン（ＰＳ−ｂ−Ｐ４ＶＰ）ポリマーがブロックコポリマーであり、４−ヒドロキシフェニルボロン酸ピナコールエステルおよびフルオロアンチモン酸六水和物がドーパント前駆体として使用される。このポリマーおよびこのドーパントの構造は図２に描かれる。溶媒はトルエンおよびメタノールである。
【００６４】
様々な分子量（以下の表１に示される）のポリスチレン−ｂ−ポリ４−ビニルピリジン（ＰＳ−ｂ−Ｐ４ＶＰ）ポリマーがポリマーソースから購入され、そして受け取ったままで使用された。まず、ポリマーが無水トルエン中に溶解され（５ｍｇ／ｍＬ）、そして５０℃で５時間にわたって攪拌された。別のバイアル中で、図２からの適するドーパント前駆体が１ｍＬのメタノールに溶解された。次いで、様々なポリマー対ドーパント前駆体モル比（１：０．１〜１：０．５）の溶液を提供するように、様々な量のこのドーパント前駆体溶液が１ｍＬのポリマー溶液に添加された。この一緒にした溶液が室温で２４時間にわたって攪拌され、その後、０．４５マイクロメートル（μｍ）ＰＴＦＥフィルタを通して濾過された。この合成は、様々なサイズおよびドーパント濃度のドーパント含有ＰＳ−ｂ−Ｐ４ＶＰ球状ドメインを生じさせ、このドメインは基体表面上で組織化されそして熱アニールされる場合にシリコン基体の離散したナノメートル限定された容積をドープするのに有用である。組織化およびアニールプロセスの例は、有用性の根拠と共に以下に提示される。
【００６５】
【表１】
2015213168.tif 000007
【００６６】
ポリスチレン−ｂ−ポリ（４−ビニルピリジン）（ＰＳ−ｂ−Ｐ４ＶＰ）は、トルエンのような「非極性」溶媒中で、Ｐ４ＶＰコアとＰＳシェルとを有する球状ミセル様集合体に自己組織化することが知られている標準的なジブロックコポリマーである。自己組織化は溶液相中で起こるので、これら集合体の形態はこの２つのブロックの容積分率から独立しており、かつ全てはトルエン中で球状集合体に組織化する。強く分離したジブロックコポリマーについてのこれら組織化物中での集合体の数は構成ブロックの容積分率に依存することが示されてきた：
【００６７】
【数１】
2015213168.tif 000008
【００６８】
式中、ＮＡおよびＮＢはそれぞれ、「コア」ブロックおよび「シェル」ブロックについての重合度である。ＰＳ−ｂ−Ｐ４ＶＰについては、Ｚ０＝１．６６、α＝１．９３およびβ＝−０．７３である。よって、ＰＳシェルおよびＰ４ＶＰコアの相対サイズは、ＮＡおよびＮＢを２０〜６０ｎｍの範囲で変えることによって容易に調節されうる。
【００６９】
１Ｈ  ＮＭＲ分光法は局所環境の変化に敏感である。例えば、図３（Ａ）に示される様に、ポリマー鎖がＣＤＣｌ３に溶解されている場合には、Ｐ４ＶＰプロトンからの共鳴はδ＝８．５ｐｐｍの化学シフトで起こる。クロロホルムはＰＳおよびＰ４ＶＰブロックの双方についての良溶媒であるから、これらポリマー鎖は非集合状態で存在していることは明らかである。一方、ｄ８−トルエン中で記録された同じポリマーの１Ｈ  ＮＭＲスペクトルはＰ４ＶＰプロトン共鳴ピークの同じポリマー著しい非存在を示す。これは、ポリマー鎖が主として集合した形態で存在しているトルエン中でのＰ４ＶＰプロトンの遅延緩和（ｒｅｔａｒｄｅｄ  ｒｅｌａｘａｔｉｏｎ）を示すものである。
【００７０】
４−ヒドロキシフェニルボロン酸ピナコールエステル低分子（以降、ＳＭＢ）の１Ｈ  ＮＭＲスペクトルが図３（Ｂ）に示される。予想されるとおり、プロトンについての化学シフトはＣＤＣｌ３中およびｄ８−トルエン中で異なっている。両方の溶媒中で、フェノール性−ＯＨプロトンはδ＝４．７５ｐｐｍ（トルエン）およびδ＝５．６ｐｐｍ（クロロホルム）において区別できるシングレットピークとして出現する。ＣＤＣｌ３中のＰＳ−ｂ−Ｐ４ＶＰとＳＭＢとの混合は結果的に図４に示される様なフェノール性−ＯＨピークの消失から明らかになるような複合化をもたらす。図４は、ａ）ＣＤＣｌ３中でのおよびｂ）ｄ８−トルエン中でのポリマー＋ＳＭ混合物の１Ｈ  ＮＭＲスペクトルを示す。さらに、δ＝６．７５〜７．７５ｐｐｍ付近の芳香族プロトンからの共鳴はこの複合体中のＳＭＢの存在を裏付ける。一方、この複合化がｄ８−トルエン中で行われる場合には、ＳＭＢの芳香族プロトンからの共鳴ピークは観察されない。これは、ＳＭＢが、それとＰ４ＶＰブロックとの複合化のせいで、ポリマー球状ドメインの内側に成功裏に封入されたことを示すものである。
【００７１】
ＳＭＢの成功裏の封入は、異なるＰ４ＶＰ−ＳＭＢ複合体について薄膜形態で記録されたＦＴ−ＩＲスペクトルによってさらに支持される。ＳＭＢ：Ｐ４ＶＰの比率が増大するにつれて、特定のピークの強度および周波数の変化が明確に識別されうる。
【００７２】
ポリマー−ＳＭＢ系のＦＴ−ＩＲスペクトルの一部分が図５に示される。膜は、ポリマー−ＳＭ溶液（上述の様に調製）をＮａＣｌペレット上にドロップキャスティングすることによって調製された。３３００ｃｍ−１周囲のブロードピークはＳＭＢに存在するフェノール性−ＯＨの特徴である。しかし、ＰＳ−ｂ−Ｐ４ＶＰとの複合化は、水素結合またはプロトン化のせいで、このピークの消失をもたらす。これらデータは、４−ヒドロキシフェニルボロン酸ピナコールＳＭが、固体状態においてフェノール性−ＯＨ基を介してポリマーと相互作用することをさらに示す。
【００７３】
実施例２
この実施例はスピンキャスティングによってドーパントポリマー膜を組織化させることを実証するために行われた。様々な厚みのポリマー膜（２０ｎｍ〜３０ｎｍ）が、濾過されたトルエン／メタノール溶液から、２０００〜３０００ｒｐｍの速度でシリコン基体上にスピンキャストされた。５ｍｇのブロックコポリマーが１ｍＬのトルエンに溶解させられ、そして６０℃で４時間にわたって攪拌された。１０ｍｇのボロン酸ピナコールエステル（ＳＭＢ）が１ｍＬのメタノール中に溶解させられ、１０ｍｇ／ｍＬの最終溶液を得た。次いで、この溶液の適量（０．０１ｍＬ〜０．１ｍＬ）がポリマー溶液に添加されて、１：０．１〜１：１で変化するポリマー対ドーパント比率の様々な溶液を提供した。これら溶液は室温で１２〜２４時間にわたって攪拌され、そして０．４５μｍのＰＴＦＥフィルタを通して濾過された。この適する溶液の７５マイクロリットル（μＬ）が、清浄化されたシリコン基体の１×１ｃｍ正方形片の上に配置され、２０００〜３０００ｒｐｍの速度で回転させられた。この溶媒は周囲条件下で蒸発させられて乾燥膜を生じさせた。これら膜の名目厚みは２０〜３０ｎｍであり、そしてこのブロックコポリマーの分子量に応じて変化することが認められた（使用されるポリマーの分子量については表１を参照）。ドーパント分子を含む球状ドメインＰ４ＶＰブロックはシリコン基体上で六方最密充填形態で組織化する。ポリスチレンブロックは格子間空間を満たし、球体ドメイン間距離を画定する。表２は、シリコン上に堆積されたＰＳ−ｂ−Ｐ４ＶＰポリマー薄膜の球状ドメイン集合体サイズおよび間隔を列挙する。表２に列挙された低分子の組み込みは、ＰＳ−Ｐ４ＶＰ薄膜から組織化した球状ドメインのサイズ、形状もしくは形態を変えなかった。
【００７４】
【表２】
2015213168.tif 000009
【００７５】
乾燥ポリマー膜から下にある基体へのドーパントの拡散はスパイクラピッドサーマルアニーリング（ＲＴＡ）によってもたらされ、結果的にナノメートル長さスケールの限定されたドーピングをもたらす。これら基体は、室温から様々な温度まで（６００℃〜１０００℃）で５秒間にわたって加熱し、そしてこれらの温度で０．１秒〜６０秒のアニール時間にわたって保持することにより、不活性Ａｒ雰囲気下で熱アニールされ、その後室温まで素早く冷却される。
【００７６】
下にあるＳｉ基体へのドーパントの拡散深さプロファイルは、イオンスパッタリングを伴う二次イオン質量分析（ＳＩＭＳ）を用いて決定された。図６におけるＳＩＭＳスパッタリングプロファイルから明らかなように、ポリマーの全ての分子量、全てのアニール時間（０．１秒〜６０秒）、異なるモル濃度における（１０ｍｏｌ％〜５０ｍｏｌ％）系についてのＰＳ−ｂ−Ｐ４ＶＰ：ＳＭＢについての９００℃ＲＴＡアニールにおけるホウ素濃度は、基体表面の上部１５ｎｍに限定される。より正確には、ホウ素侵入深さは表面から約１２ｎｍであると推定されうる。それに比べて、ブランク基体はそれ自体ＲＴＡ後に感知できるドーパント量および侵入を示さなかった。
【００７７】
ＳＩＭＳ分析中のイオン収量の絶対値は局所酸素濃度に対して非常に敏感であることに留意されたい。よって、基体の表面の酸化は、多くの場合、誤解の恐れのある高濃度を導く。図６の対照サンプルの場合には、ブランクＳｉ基体は１０１６〜１０１８Ｂ原子／ｃｍ３のバックグラウンド濃度を含んでいる。よって、基体の表面において、誤解の恐れのある量のＢ（灰色のデータ点）が存在する。より適切には、同じ分析条件下で、ドーパント含有ポリマーまたはドーパント非含有ポリマーを用いてアニールされた基体間でのＢ濃度の相対的な差が、ドーパント含有ポリマーからもたらされるＢ量の実際の増加の現実的な表れである。
【００７８】
ＳＩＭＳ分析から得られた組成情報がイオンビームのスポットサイズ（〜１００μｍ）にわたって平均化されることにも留意されたい。この理由のせいで、ナノメートルスケールでの水平方向に限定されたドープ領域についての情報が失われ、そして報告される濃度は局所的に濃縮されたドーパントドメインの過小評価となる（理論的には、適切な濃度に合わせるために１．７５の倍率が使用されうる）。以下のセクションについては、ドーピングの横方向の限定を解明するために電子顕微鏡観察が使用されたが、残念ながらこれはシリコンとホウ素との間のＺ−コントラストの欠失のせいでホウ素ドーピングサンプルでは行われることができなかった。
【００７９】
四点プローブ測定を用いて、拡散したドーパントの電気的活性化が調べられ、データが図７にまとめられる。シート抵抗（Ｒｓ）がＳＩＭＳで分析された全てのサンプルについて測定された。まず、低、中および高分子量ブロックコポリマーテンプレートを用いて、ドープされた基体についてのＲｓ値の間に明確な差異が存在する。低分子量ブロックコポリマー（セット１、ＰＳ２７ｋ−ｂ−Ｐ４ＶＰ７ｋ）についてのＲｓ値が最も低く、一方で、高分子量ブロックコポリマー（セット３、ＰＳ１０９ｋ−ｂ−Ｐ４ＶＰ２７ｋ）についてのこの値が最も低く、中分子量ブロックコポリマー（セット２、ＰＳ５８ｋ−ｂ−Ｐ４ＶＰ１８ｋ）についてのＲｓ値は上記２つの極値の間にある。第二に、接合の高抵抗の性質のせいで、非常に短いアニール時間、つまり０．１秒によって形成されるセット２およびセット３の接合については、シート抵抗は測定されることができなかった。Ｓｉ中でのホウ素の拡散はアニール時間および温度の関数であるから、我々は、セット２およびセット３における、より高い抵抗は、隣りのドメインからのホウ素の制限された拡散のせいであることを仮定する。これは劣って接続されたドメインをもたらす。ポリマー前駆体膜中でのホウ素の豊富なドメインは、低分子量ＰＳ−ｂ−Ｐ４ＶＰ膜においてはかなり狭い間隔で位置しており、分子量の増大と共に徐々にさらに離れる（表２参照）ということを考慮するとこれは合理的である。
【００８０】
図８はＲＴＡドーピングの前の組織化したＰＳ−ｂ−Ｐ４ＶＰポリマー薄膜のタッピングモードＡＦＭ像を示し、様々なサイズおよび間隔の球状集合体が明瞭に目に見え、それぞれの像は特定の分子量ａ）ＰＳ２７ｋ−ｂ−Ｐ４ＶＰ７ｋ、ｂ）ＰＳ５８ｋ−ｂ−Ｐ４ＶＰ１８ｋ、ｃ）ＰＳ１０９ｋ−ｂ−Ｐ４ＶＰ２７ｋに対応する。
【００８１】
図９はａ）Ｓｉ基体、ｂ）スパイクＲＴＡ前のＰＳ５８ｋ−ｂ−Ｐ４ＶＰ１８ｋ：ＳＭＢ（１：０．５）膜、ｃ）０．１秒、ｄ）１秒、ｅ）１０秒およびｆ）６０秒にわたる９００℃でのスパイクＲＴＡ後でのＰＳ５８ｋ−ｂ−Ｐ４ＶＰ１８ｋ：ＳＭＢ（１：０．５）膜の３Ｄ表面形状を示す。清浄なシリコン（Ｓｉ）基体は高さ〜１ｎｍの表面ラフネスフィーチャを有するが、ＰＳ５８ｋ−ｂ−Ｐ４ＶＰ１８ｋ：ＳＭＢポリマーが堆積された後では、平均１５ｎｍのフィーチャサイズが観察された。ＲＴＡアニール後、（Ｃ−Ｆ）表面フィーチャが高さ〜５ｎｍまで低下し、球状ドメインの緻密化を示す。これらＡＦＭ像と四点プローブ分析およびＳＩＭ分析とを相互に関連づけると、ＰＳ５８ｋ−ｂ−Ｐ４ＶＰ１８ｋ：ＳＭＢからのＢが下のＳｉに組み込まれ、そしてナノメートルの閉じ込めを有する電子的に（および同様に物理的に）離散した領域を保持するという明らかな証拠が存在する。
【００８２】
実施例３
この実施例は、ブロックコポリマーのスパイクラピッドサーマルアニーリングによるアンチモンでのドーピングを実証するために行われた。超分子ブロックコポリマーＲＴＡドーピングアプローチを用いたドーパント包接の多様性を実証するために、および電子顕微鏡観察特性付けを助けるために、ＰＳ−ｂ−Ｐ４ＶＰ：フルオロアンチモン酸六水和物（以降、ＳＭＳｂ）ドーピング系が上述の様に開発された。ＰＳ−ｂ−Ｐ４ＶＰ：ＳＭＢ系と同様に、膜形成の際に、ＰＳ−ｂ−Ｐ４ＶＰ：ＳＭＳｂはシリコン基体上で六方最密充填相に組織化した。さらに、９００℃または１０００℃で０．１秒間にわたるＲＴＡの際に、ＳＩＭＳ深さプロファイリング分析はシリコン基体へのＳｂ拡散を示す（図１０）。図１０は、９００℃（緑色）、９５０℃（青色）および１０００℃（赤色）で１秒間にわたるスパイク−ＲＴＡ後の基体における、ＳＩＭＳアンチモン（Ｓｂ）濃度プロファイルを示し、円のデータ点は１：０．５のポリマー対ＳＭＳｂ比率でのＰＳ２７ｋ−ｂ−Ｐ４ＶＰ７ｋ：フルオロアンチモン酸六水和物ＳＭに対する表面からの深さの関数としてのアンチモンの濃度プロファイルに対応し、灰色のデータ点はブランク基体のＳｂ濃度に対応する。
【００８３】
１０００℃の高いアニール温度で、Ｓｂのより多くの量（表面およびより深い侵入深さの双方でのより高い濃度）のＳｂがＳｉに拡散することが観察された。正確なＲＴＡ条件下（９００℃で１秒間）でのホウ素拡散と比較して、より少ないアンチモンがＳｉ基体に熱拡散することが観察された。これは、表３に示される様な、ＢまたはＰに対してより低い、Ｓｂのバルク溶解性および拡散係数に関連する。
【００８４】
【表３】
2015213168.tif 000010
【００８５】
ＲＴＡ前および後でのＳｂドーパント含有領域についての空間的情報を決定するために、電子顕微鏡観察技術（ＴＥＭ−透過型電子顕微鏡法、ＳＥＭ−走査型電子顕微鏡法）が使用された。すでに述べたように、我々のナノ限定されたドープ領域の電子イメージングを容易にするために、我々は、我々のＰ４ＶＰ集合体内にアンチモン（Ｓｂ）前駆体を組み込んだ。単結晶Ｓｉ基体上のドーピングとは異なり、得られた膜内のＳｂドーパント含有球状ドメインは１５ｎｍ厚みの多結晶Ｓｉウィンドウ上でスパイクＲＴＡにかけられた。アニール前および後でのＴＥＭ像が図１１に示される。図１１は、ＲＴＡ前のポリマー膜に埋め込まれたＳｂクラスター（左側）、Ｓｉ上の９００℃でのスパイクＲＴＡ後のＳｂクラスター（右側）のＴＥＭ像を示す。
【００８６】
ポリマー膜の顕微鏡写真（左側）と、アニール後のＴＥＭ基体の顕微鏡写真との間の差は非常に明確である。前者においては、ポリマー膜中に埋め込まれたＳｂクラスター（暗い円）が充分に画定されており、疑似六方充填秩序（ｑｕａｓｉ−ｈｅｘａｇｏｎａｌｌｙ  ｐａｃｋｅｄ  ｏｒｄｅｒ）を示す。この形態はＡＦＭで観察されたのと同じである。これらクラスターは約２０ｎｍの平均直径および約３０ｎｍの最も近い隣り合う中心間距離を有する。アニール後の基体においては、Ｓｂクラスターはその一般的な形状および六方充填秩序を維持しているが、わずかに変形している。あらかじめのＡＦＭ測定はＲＴＡ後の基体の表面形状が平坦ではなくナノメートルサイズのドメインを示すことを示していると思われる。しかし、図９に示された様に、ＲＴＡ前（図９Ｂ）および後（図９Ｃ〜Ｆ）での表面フィーチャの高さの差は１０ｎｍを超えていた。ＳＩＭＳデータと共に、スパイクＲＴＡ拡散前に膜に組み込まれたホウ素の過半量は下にある基体に拡散することが結論づけられることができる。さらに、ＲＴＡ後の残留する表面フィーチャの離散した性質はドープ領域の離散性も示す。
【００８７】
図１２は、スパイクＲＴＡ前のＰＳ５８ｋ−ｂ−Ｐ４ＶＰ１８ｋ：ＳＭＳｂ膜のタッピングモードＡＦＭ（左側）およびＴＥＭ（右側）像を比較した顕微鏡写真を示し、この疑似六方形状は、同じ寸法の離散したＳｂ豊富な球状ドメインを伴って、両方の像に表れている。
【００８８】
ＰＳ−ｂ−Ｐ４ＶＰ：ＳＭＢ、およびＰＳ２７ｋ−ｂＰ４ＶＰ７ｋ：ＳＭＳｂドーピング系のＳＩＭ深さプロファイリング、ＡＦＭイメージング、四点プローブ分析およびＴＥＭ像分析（Ｓｂのみ）を組み合わせると、これらＲＴＡ条件下でのシリコン中のＢおよびＳｂドーピングはＢおよびＳｂを１０ｎｍ未満の深さに限定するだけでなく、ＢおよびＳｂが二次元で離散したナノメートルサイズの領域に水平方向に限定されることを示す充分な証拠が存在する。我々が知る限り、これはＲＴＡドーピングプロセスを用いて製造された３Ｄナノメートル限定ドーパント領域の最初の実証である。これは、様々な電子デバイスのための具体的なドーピング領域を画定することへ向かう重要なステップである。
【００８９】
図１１および１２におけるデータから認められうる様に、基体におけるドーパントのサイズおよび周期は、ブロックコポリマーの分子量が増大するにつれて増大する。このドーパント濃度は１０１８〜１０２１原子／平方センチメートルの範囲である。
【００９０】
本明細書に記載されたドーピングは２次元ドープされた基体または三次元基体を生じさせるために使用されうる。例えば、それは、テクスチャ化された基体および突出部を有する３次元基体に適用されうる。
【図１】
2015213168.tif 000011
【図２Ａ】
2015213168.tif 000012
【図２Ｂ】
2015213168.tif 000013
【図２Ｃ】
2015213168.tif 000014
【図３Ａ】
2015213168.tif 000015
【図３Ｂ】
2015213168.tif 000016
【図４Ａ】
2015213168.tif 000017
【図４Ｂ】
2015213168.tif 000018
【図５】
2015213168.tif 000019
【図６Ａ】
2015213168.tif 000020
【図６Ｂ】
2015213168.tif 000021
【図６Ｃ】
2015213168.tif 000022
【図７】
2015213168.tif 000023
【図８Ａ】
2015213168.tif 000024
【図８Ｂ】
2015213168.tif 000025
【図８Ｃ】
2015213168.tif 000026
【図９Ａ】
2015213168.tif 000027
【図９Ｂ】
2015213168.tif 000028
【図９Ｃ】
2015213168.tif 000029
【図９Ｄ】
2015213168.tif 000030
【図９Ｅ】
2015213168.tif 000031
【図９Ｆ】
2015213168.tif 000032
【図１０Ａ】
2015213168.tif 000033
【図１０Ｂ】
2015213168.tif 000034
【図１１Ａ】
2015213168.tif 000035
【図１１Ｂ】
2015213168.tif 000036
【図１２Ａ】
2015213168.tif 000037
【図１２Ｂ】
2015213168.tif 000038
【外国語明細書】
2015213168000001.pdf
2015213168000002.pdf
2015213168000003.pdf
2015213168000004.pdf